(57)【要約】【解決手段】（Ａ）２５℃における粘度が５００ｍＰａ・ｓ以上であって、１分子中に少なくとも２個のＳｉ−ＯＨ基又は少なくとも２個のオルガノオキシ基を有するオルガノポリシロキサン、（Ｂ）１分子中に少なくとも２個のオルガノオキシ基を有するオルガノシラン又はその部分加水分解物、（Ｃ）有機錫触媒、（Ｄ）２５℃における粘度が３００ｍＰａ・ｓ以下であって、下記平均組成式（１）で示されるＳｉ−ＯＨ基含有オルガノポリシロキサン2007106944.tif 000018（Ｒ及びＲ1は１価炭化水素基、ａ、ｂ、ｃは０．０１＜ａ＜０．２、０≦ｂ＜０．４、１．７＜ｃ＜１．９、１．６＜（ａ＋ｂ＋ｃ）＜２．５で示される数）を含有することを特徴とする室温硬化性オルガノポリシロキサン組成物。【効果】本発明の組成物は、未硬化状態における優れた保存安定性及び耐変色性を有すると共に、硬化後に優れたゴム弾性及び接着性を有する硬化物となり得る。【選択図】なし【特許請求の範囲】
【請求項１】
（Ａ）２５℃における粘度が５００ｍＰａ・ｓ以上であって、１分子中に少なくとも２個のＳｉ−ＯＨ基又は少なくとも２個のオルガノオキシ基を有するオルガノポリシロキサン                                                                １００質量部、
（Ｂ）１分子中に少なくとも２個のオルガノオキシ基を有するオルガノシラン又はその部分加水分解物                                                ０．５〜２０質量部、
（Ｃ）有機錫触媒                                          ０．０１〜１０質量部、
（Ｄ）２５℃における粘度が３００ｍＰａ・ｓ以下であって、下記平均組成式（１）で示されるＳｉ−ＯＨ基含有オルガノポリシロキサン                    １〜３０質量部
【化１】
2007106944.tif 000014
（式中、Ｒ及びＲ1は同一又は異種の非置換又は置換の１価炭化水素基であり、ａ、ｂ、ｃは０．０１＜ａ＜０．２、０≦ｂ＜０．４、１．７＜ｃ＜１．９、１．６＜（ａ＋ｂ＋ｃ）＜２．５で示される数である。）
を含有することを特徴とする室温硬化性オルガノポリシロキサン組成物。
【請求項２】
（Ａ）成分が、下記一般式（２）で示されるジオルガノポリシロキサン及び下記一般式（３）で示されるポリシロキサンから選ばれる１種又は２種以上である請求項１記載の室温硬化性オルガノポリシロキサン組成物。
【化２】
2007106944.tif 000015
（式中、Ｒは同一又は異種の非置換又は置換の１価炭化水素基であり、ｋは１００以上の整数である。）
【化３】
2007106944.tif 000016
（式中、Ｒ、ｋ、Ｘは上記の通り。酸素原子又は炭素数２〜５のアルキレン基であり、ｍは０又は１の整数である。）
【請求項３】
更に、（Ｅ）充填剤を（Ａ）成分１００質量部に対して１〜５００質量部含むことを特徴とする請求項１又は２記載の室温硬化性オルガノポリシロキサン組成物。
【請求項４】
更に、（Ｆ）成分として、下記一般式（４）で示されるオルガノシラザン
【化４】
2007106944.tif 000017
（式中、Ｒは上記の通り。）
を（Ａ）成分１００質量部に対して０．１〜２質量部含むことを特徴とする請求項１乃至３のいずれか１項記載の室温硬化性オルガノポリシロキサン組成物。
【請求項５】
シーリング剤、接着剤、コーティング剤又はポッティング剤用である請求項１乃至４のいずれか１項記載の室温硬化性オルガノポリシロキサン組成物。
【発明の詳細な説明】
【技術分野】
【０００１】
本発明は、未硬化状態における優れた保存安定性及び耐変色性を有すると共に、硬化後に優れたゴム弾性及び接着性を有し、シーリング剤、接着剤、コーティング剤又はポッティング剤用として好適な脱アルコール型室温硬化性オルガノポリシロキサン組成物に関するものである。
【背景技術】
【０００２】
縮合硬化型シリコーン系シーリング剤、接着剤、コーティング剤、ポッティング剤組成物は、建築、電気電子、輸送機、電装部品、家電製品等の非常に多くの分野で使用されている。通常、これら用途に使用される縮合硬化型シリコーン系シーリング剤、接着剤、コーティング剤、ポッティング剤組成物は、架橋剤として１分子中にケイ素原子に結合した加水分解可能な基を少なくとも３個有する有機ケイ素化合物及び／又はその部分加水分解物が使用される。これは本質的に３官能加水分解性シラン及び／又はその部分加水分解物を指すものであり、具体的には、アルキルトリメトキシシラン、アルキルトリブタノキシムシラン、アルキルトリアセトキシシラン、アルキルトリイソプロペノキシシランあるいはこれらの部分加水分解物である。これらの中で、腐食性、安全性の面から脱アルコール型架橋剤を使用した１成分脱アルコール型室温硬化性オルガノポリシロキサン組成物への関心が高まっている。
【０００３】
透明性が要求される用途には、チタン系触媒では変色が問題となりやすいため、錫系触媒を用いるのが一般的であるが、この錫化合物はアルコールによるシロキサン鎖の分解を引き起こし、未硬化状態で長期密閉保存すると、硬化性が著しく劣ってしまうことがある。この保存安定性を改良するために、従来、Ｓｉ−Ｎ結合を有するシラザン化合物に代表されるアルコール捕捉剤を用いることが公知であるが、この捕捉剤を使用すると接着性が低下してしまう傾向が強かった。
また、一般にシーリング材用途には、優れた接着性共に優れたゴム弾性を有することが望まれている。
【０００４】
なお、本発明に関連する先行文献としては下記のものが挙げられる。
【特許文献１】特公平４−１３３８２号公報
【特許文献２】特開平１−１１３４２９号公報
【特許文献３】特開平１１−１８９７２０号公報
【特許文献４】特開２０００−７９１８号公報
【特許文献５】特表２００４−５３５２４８号公報
【特許文献６】特公平７−８１０７９号公報
【発明の開示】
【発明が解決しようとする課題】
【０００５】
本発明は、上記事情に鑑みなされたもので、未硬化状態における優れた保存安定性及び耐変色性を有し、硬化後に優れたゴム弾性及び接着性を有するシーリング剤、接着剤、コーティング剤又はポッティング剤用として好適な脱アルコール型室温硬化性オルガノポリシロキサン組成物を提供することを目的とする。
【課題を解決するための手段】
【０００６】
本発明者は、上記目的を達成するため鋭意検討を行った結果、
（Ａ）２５℃における粘度が５００ｍＰａ・ｓ以上であって、１分子中に少なくとも２個のＳｉ−ＯＨ基又は少なくとも２個のオルガノオキシ基を有するオルガノポリシロキサン                                                                １００質量部、
（Ｂ）１分子中に少なくとも２個のオルガノオキシ基を有するオルガノシラン又はその部分加水分解物                                                ０．５〜２０質量部、
（Ｃ）有機錫触媒                                          ０．０１〜１０質量部、
（Ｄ）２５℃における粘度が３００ｍＰａ・ｓ以下であって、下記平均組成式（１）で示されるＳｉ−ＯＨ基含有オルガノポリシロキサン                    １〜３０質量部
【化１】
2007106944.tif 000002
（式中、Ｒ及びＲ1は同一又は異種の非置換又は置換の１価炭化水素基であり、ａ、ｂ、ｃは０．０１＜ａ＜０．２、０≦ｂ＜０．４、１．７＜ｃ＜１．９、１．６＜（ａ＋ｂ＋ｃ）＜２．５で示される数である。）
を含有する室温硬化性オルガノポリシロキサン組成物が、未硬化状態における優れた保存安定性及び耐変色性を有し、硬化後に優れたゴム弾性及び接着性を有する硬化物となり得、シーリング剤、接着剤、コーティング剤、ポッティング剤等として有効であることを見出した。即ち、脱アルコール型室温硬化性オルガノポリシロキサン組成物において、（Ｄ）成分で示した特殊なオルガノポリシロキサンを配合することにより、未硬化状態における優れた保存安定性及び耐変色性を保持しつつ、硬化後に優れたゴム弾性及び接着性を有する硬化物を与える室温硬化性オルガノポリシロキサン組成物が得られることを知見し、本発明をなすに至った。
【０００７】
従って、本発明は、下記に示す室温硬化性オルガノポリシロキサン組成物を提供する。
［１］（Ａ）２５℃における粘度が５００ｍＰａ・ｓ以上であって、１分子中に少なくとも２個のＳｉ−ＯＨ基又は少なくとも２個のオルガノオキシ基を有するオルガノポリシロキサン                                                            １００質量部、
（Ｂ）１分子中に少なくとも２個のオルガノオキシ基を有するオルガノシラン又はその部分加水分解物                                                ０．５〜２０質量部、
（Ｃ）有機錫触媒                                          ０．０１〜１０質量部、
（Ｄ）２５℃における粘度が３００ｍＰａ・ｓ以下であって、下記平均組成式（１）で示されるＳｉ−ＯＨ基含有オルガノポリシロキサン                    １〜３０質量部
【化２】
2007106944.tif 000003
（式中、Ｒ及びＲ1は同一又は異種の非置換又は置換の１価炭化水素基であり、ａ、ｂ、ｃは０．０１＜ａ＜０．２、０≦ｂ＜０．４、１．７＜ｃ＜１．９、１．６＜（ａ＋ｂ＋ｃ）＜２．５で示される数である。）
を含有することを特徴とする室温硬化性オルガノポリシロキサン組成物。
［２］（Ａ）成分が、下記一般式（２）で示されるジオルガノポリシロキサン及び下記一般式（３）で示されるポリシロキサンから選ばれる１種又は２種以上である［１］記載の室温硬化性オルガノポリシロキサン組成物。
【化３】
2007106944.tif 000004
（式中、Ｒは同一又は異種の非置換又は置換の１価炭化水素基であり、ｋは１００以上の整数である。）
【化４】
2007106944.tif 000005
（式中、Ｒ、ｋ、Ｘは上記の通り。酸素原子又は炭素数２〜５のアルキレン基であり、ｍは０又は１の整数である。）
［３］更に、（Ｅ）充填剤を（Ａ）成分１００質量部に対して１〜５００質量部含むことを特徴とする［１］又は［２］記載の室温硬化性オルガノポリシロキサン組成物。
［４］更に、（Ｆ）成分として、下記一般式（４）で示されるオルガノシラザン
【化５】
2007106944.tif 000006
（式中、Ｒは上記の通り。）
を（Ａ）成分１００質量部に対して０．１〜２質量部含むことを特徴とする［１］〜［３］のいずれかに記載の室温硬化性オルガノポリシロキサン組成物。
［５］シーリング剤、接着剤、コーティング剤又はポッティング剤用である［１］〜［４］のいずれかに記載の室温硬化性オルガノポリシロキサン組成物。
【発明の効果】
【０００８】
本発明の室温硬化性オルガノポリシロキサン組成物は、未硬化状態における優れた保存安定性及び耐変色性を有すると共に、硬化後に優れたゴム弾性及び接着性を有する硬化物となり得、シーリング剤、接着剤、コーティング剤、ポッティング剤等として有用である。
【発明を実施するための最良の形態】
【０００９】
［（Ａ）成分］
本発明における（Ａ）成分は、２５℃における粘度が５００ｍＰａ・ｓ以上であって、１分子中に少なくとも２個のＳｉ−ＯＨ基又は少なくとも２個のオルガノオキシ基を有するオルガノポリシロキサンである。
この場合、（Ａ）成分としては、下記一般式（２）又は（３）で表されるジオルガノポリシロキサンが好ましい。特に優れた長期保存安定性及び接着性を得るためには、式（３）で表されるジオルガノポリシロキサンがより好ましい。
【００１０】
【化６】
2007106944.tif 000007
（式中、Ｒは同一又は異種の非置換又は置換の１価炭化水素基であり、ｋは１００以上の整数である。）
【００１１】
【化７】
2007106944.tif 000008
（式中、Ｒ、ｋ、Ｘは上記の通り。酸素原子又は炭素数２〜５のアルキレン基であり、ｍは０又は１の整数である。）
【００１２】
上記式（２）又は（３）中、Ｒはそれぞれ独立に非置換又は置換の１価炭化水素基であり、炭素数１〜２０、特に炭素数１〜６のアルキル基、炭素数２〜２０、特に炭素数２〜６のアルケニル基、炭素数６〜２０、特に炭素数６〜１２のアリール基、あるいはそれらの水素原子の一部がハロゲン原子で置換された基が例示され、具体的に、アルキル基としては、メチル基、エチル基、プロピル基、シクロヘキシル基等が例示される。アルケニル基としては、ビニル基、アリル基等が例示され、アリール基としては、フェニル基等が例示され、ハロゲン置換基としては、３，３，３−トリフルオロプロピル基等が例示される。また、ｋは１００以上の整数で、このジオルガノポリシロキサンの２５℃における粘度が５００〜１０万ｍＰａ・ｓの範囲、好ましくは１，０００〜５万ｍＰａ・ｓの範囲となる数である。ここで、粘度は回転粘度計により測定した値である。
【００１３】
式（３）で示される化合物は、式（２）で示される化合物とアルコキシ基を有するシランをイソプロピルアミン、ブチルアミン、ジブチルアミンのようなアミン類の存在下に加熱すること、もしくは相当するアルケニルシロキサンにヒドロシリル基とアルコキシ基を有するシラン、もしくは相当するヒドロシロキサンにアルケニル基とアルコキシ基を有するシランを触媒存在下で付加反応させることにより容易に得ることができる。
【００１４】
［（Ｂ）成分］
（Ｂ）成分の１分子中に少なくとも２個のオルガノオキシ基を有するオルガノシラン又はその部分加水分解物は、式（２）の化合物を（Ａ）成分として用いた場合には主として硬化剤として、また式（３）の化合物を（Ａ）成分として用いた場合には主として保存性安定剤として働くものである。
この場合、（Ｂ）成分のオルガノオキシ基を有するオルガノシランとしては、下記式（５）で示されるものが挙げられる。
【００１５】
【化８】
2007106944.tif 000009
【００１６】
ここで、Ｒ2は同一又は異種の非置換又は置換１価炭化水素基であり、炭素数１〜２０、特に炭素数１〜６のものが挙げられ、上述したＲと同様のものが挙げられる。Ｒ3は、炭素数１〜１０、好ましくは炭素数１〜６の１価有機基であり、ＯＲ3としてメトキシ基、エトキシ基、プロポキシ基、ｎ−ブトキシ基、イソブトキシ基、ｔｅｒｔ−ブトキシ基等のアルコキシ基、アセトキシ基等のアシロキシ基、アクリロキシ基、メタクリロキシ基、フェノキシ基等が挙げられる。また、ｎは２，３又は４、特に２又は３が好ましい。このようなオルガノシランとしては、メチルトリメトキシシラン等が挙げられる。
【００１７】
上記（Ｂ）成分の配合量は、（Ａ）成分１００質量部に対して０．５〜２０質量部、好ましくは２〜１０質量部である。０．５質量部未満では十分なゴム物性が得られなかったり、組成物保存時に増粘したり、ゲル化してしまう。２０質量部を超えると得られる硬化物のゴム弾性が低下する。
【００１８】
［（Ｃ）成分］
（Ｃ）成分の有機錫触媒は、本発明の組成物において（Ａ）成分と（Ｂ）成分の反応触媒として、及び式（３）で示される（Ａ）成分の反応触媒として作用するものである。これには、ジオクテート錫等の錫エステル化合物、ジブチル錫ジアセテート、ジブチル錫ジラウレート、ジブチル錫ジオクトエート等のアルキル錫エステル化合物等が挙げられ、これらの１種又は２種以上が用いられ、これらの錫化合物の使用により、耐変色性のよい透明硬化物を与えることができる。
【００１９】
これらの錫化合物の中では、優れた長期保存安定性を得るために、ジオクチル錫ジネオデカノエートや、ジブチル錫ジ（２−エチルヘキソエート）等の２級又は３級有機酸誘導ジアルキル錫エステル化合物の使用が特に好ましい。
【００２０】
なお、これら有機錫触媒の配合量は、（Ａ）成分１００質量部に対して０．０１〜１０質量部、好ましくは０．０５〜５質量部である。０．０１質量部未満では十分な硬化特性が得られず、１０質量部を超える量では組成物の耐久性が低下する。
【００２１】
なお、本発明においては、上記有機錫触媒に加えて、テトライソプロポキシチタン、テトラｎ−ブトキシチタン、テトラキス（２−エチルヘキソキシ）チタン、ジプロポキシビス（アセチルアセトナ）チタン、チタニウムイソプロポキシオクチレングリコール等のチタン酸エステル又はチタンキレート化合物、ナフテン酸亜鉛、ステアリン酸亜鉛、亜鉛−２−エチルオクトエート、鉄−２−エチルヘキソエート、コバルト−２−エチルヘキソエート、マンガン−２−エチルヘキソエート、ナフテン酸コバルト、アルコキシアルミニウム化合物等の有機金属化合物、３−アミノプロピルトリエトキシシラン、Ｎ−β（アミノエチル）γ−アミノプロピルトリメトキシシラン等のアミノアルキル基置換アルコキシシラン、ヘキシルアミン、リン酸ドデシルアミン、テトラメチルグアニジン、ジアザビシクロノナン等のアミン化合物及びその塩、ベンジルトリエチルアンモニウムアセテート等の第４級アンモニウム塩、酢酸カリウム、酢酸ナトリウム、蓚酸リチウム等のアルカリ金属の低級脂肪酸塩、ジメチルヒドロキシルアミン、ジエチルヒドロキシルアミン等のジアルキルヒドロキシルアミン、テトラメチルグアニジルプロピルトリメトキシシラン、テトラメチルグアニジルプロピルメチルジメトキシシラン、テトラメチルグアニジルプロピルトリス（トリメチルシロキシ）シラン等のグアニジル基を含有するシラン又はシロキサン等が例示される。特には、テトラメチルグアニジン、ジアザビシクロノナン等のアミン化合物、テトラメチルグアニジルプロピルトリメトキシシラン、テトラメチルグアニジルプロピルメチルジメトキシシラン、テトラメチルグアニジルプロピルトリス（トリメチルシロキシ）シラン等のグアニジル基を含有するシラン又はシロキサンなどを併用してもよい。
【００２２】
［（Ｄ）成分］
本発明においては、（Ｄ）成分として、２５℃における粘度が３００ｍＰａ・ｓ以下であって、下記平均組成式（１）で示されるＳｉ−ＯＨ基含有オルガノポリシロキサンを配合する。
【００２３】
【化９】
2007106944.tif 000010
（式中、Ｒ及びＲ1は同一又は異種の非置換又は置換の１価炭化水素基であり、ａ、ｂ、ｃは０．０１＜ａ＜０．２、０≦ｂ＜０．４、１．７＜ｃ＜１．９、１．６＜（ａ＋ｂ＋ｃ）＜２．５で示される数である。）
【００２４】
この（Ｄ）成分は、本発明の組成物の接着性を向上させると共に、硬化ゴムシートの伸び向上のために必要なものである。
【００２５】
ここで、Ｒは上述した通りである。また、Ｒ1は特に上述したＲ3と同様のものが好適であり、ＯＲ1として上記ＯＲ3と同様のものが例示される。
【００２６】
なお、ａが０．０１以下では、接着性及び硬化ゴムシートの伸びを向上させることが不十分であり、ａが０．２以上では得られた組成物の保存安定性が低下してしまう場合がある。ｂが０．４以上では、硬化ゴムシートの伸びを低下させる可能性があり、好ましくない。
【００２７】
また、（Ｄ）成分の２５℃における粘度は３００ｍＰａ・ｓ以下であるが、より好ましくは５〜２５０ｍＰａ・ｓである。
【００２８】
上記（Ｄ）成分の配合量は、（Ａ）成分１００質量部に対して１〜３０質量部、好ましくは２〜１５質量部である。１質量部未満では十分な接着及び伸び向上効果が得られず、３０質量部を超える量では組成物の保存性が低下する。
【００２９】
この（Ｄ）成分は、主としてジクロロジオルガノシラン、トリクロロオルガノシランを加水分解させたり、これらの化合物のアルコキシル誘導体を加水分解することにより得ることができる。
【００３０】
［（Ｅ）成分］
本発明においては、（Ｅ）成分として充填剤を配合することができる。
（Ｅ）成分の充填剤は、本発明の組成物において補強剤、増量剤として作用するものである。充填剤として具体的には、表面処理又は無処理の煙霧質シリカ、湿式シリカ、沈降性シリカ、金属酸化物、金属水酸化物、ガラスビーズ、ガラスバルーン、樹脂ビーズ、樹脂バルーンなどが挙げられるが、特には煙霧質シリカ、沈降性シリカ、炭酸カルシウムが好ましく使用される。これらは１種を単独で又は２種以上を組み合わせて用いることができる。透明硬化物を与えるような組成物には、上述した化合物の中で特に煙霧質シリカの使用が好ましい。
【００３１】
これら充填剤の配合量は、（Ａ）成分１００質量部に対して１〜５００質量部、特には５〜２５０質量部が好ましい。１質量部未満では補強剤、増量剤としての効果が得られない場合があり、５００質量部を超える量では組成物の吐出性が低下して作業性が悪化する場合がある。
【００３２】
［（Ｆ）成分］
本発明においては、更に（Ｆ）成分として、オルガノシラザンを配合することができる。（Ｆ）成分のオルガノシラザンは、保存安定性を向上するためのアルコール捕捉剤であり、具体的には下記式（４）で示すジシラザン化合物を配合する。
【００３３】
【化１０】
2007106944.tif 000011
【００３４】
ここで、Ｒは上述した通りであり、ジシラザン化合物としてより具体的には、ヘキサメチルジシラザン、ジビニルテトラメチルジシラザンなどが好ましい。
【００３５】
この配合量は、（Ａ）成分１００質量部に対して０．２〜１０質量部、特には０．５〜４質量部が好ましい。０．２質量部未満では保存安定剤としての効果が得られない場合があり、１０質量部を超える量では組成物の接着性が低下してしまう場合がある。
【００３６】
［その他の成分］
本発明の組成物には、接着性が必要な場合に、接着性付与成分としてシランカップリング剤を配合することが好ましい。シランカップリング剤としては、公知のものが好適に使用される。特には加水分解性基として、アルコキシシリル基、アルケノキシシリル基を有するものが好ましく、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルメチルジエトキシシラン、Ｎ−β−（アミノエチル）γ−アミノプロピルトリメトキシシラン、γ−アミノプロピルトリエトキシシラン、γ−メルカプトプロピルトリメトキシシラン、γ−グリシドキシプロピルトリイソプロペノキシシラン、γ−グリシドキシプロピルメチルジイソプロペノキシシラン等が例示される。特にはアミン系のシランカップリング剤の使用が好ましい。
【００３７】
このシランカップリング剤の配合量は、（Ａ）成分１００質量部に対して０．１〜２０質量部、特には０．２〜１０質量部が好ましい。０．１質量部未満では十分な接着性が得られない場合があり、１０質量部を超えると価格的に不利となる場合がある。
【００３８】
また、本発明の組成物には、上記成分以外に一般に知られている添加剤を本発明の目的を損なわない範囲で使用しても差し支えない。添加剤としては、チクソ性向上剤としてのポリエーテル、可塑剤としてのシリコーンオイル、イソパラフィン、架橋密度向上剤としてのトリメチルシロキシ単位とＳｉＯ2単位からなる網状ポリシロキサン等が挙げられ、必要に応じて顔料、染料、蛍光増白剤等の着色剤、防かび剤、抗菌剤、ゴキブリ忌避剤、海洋生物忌避剤等の生理活性添加剤、ブリードオイルとしてのフェニルシリコーンオイル、フルオロシリコーンオイル、シリコーンと非相溶の有機液体等の表面改質剤、トルエン、キシレン、溶剤揮発油、シクロヘキサン、メチルシクロヘキサン、低沸点イソパラフィン等の溶剤も添加することができる。
【００３９】
本発明のオルガノポリシロキサン組成物は、上記した各成分及びその他の成分を常法に準じて均一に混合することにより得ることができる。この場合、１成分系であっても２成分系であってもよいが、１成分系であることが好ましい。
【００４０】
このようにして得られた本発明のオルガノポリシロキサン組成物は、未硬化状態における優れた保存安定性及び耐変色性を保持しつつ、硬化後に優れたゴム弾性及び接着性を有する硬化物を与える室温硬化性オルガノポリシロキサン組成物であり、シーリング剤、接着剤、コーティング剤、ポッティング剤等として好適に使用することができる。
【００４１】
なお、上記オルガノポリシロキサン組成物の硬化条件は、通常の室温硬化性の縮合硬化型シリコーンゴム組成物の場合の硬化条件と同様でよく、一般には、温度５〜４０℃、湿度１０〜９０％ＲＨの環境下で、良好に使用される。
【実施例】
【００４２】
以下、実施例及び比較例を示し、本発明を具体的に説明するが、本発明は下記の実施例に制限されるものではない。なお、下記の例において、Ｍｅはメチル基を示す。また、粘度は回転粘度計により測定した２５℃における値を示す。
組成物の特性評価は次に示した方法で実施した。
後述する各組成物１乃至８を充填したカートリッジを室温放置２日後に硬化させ、評価したものを“初期”とし、該カートリッジを７０℃乾燥機中に１４日間保管した後に、１日室温放置してから硬化させ、評価したものを“７０℃１４日”とした。
初期及び７０℃１４日保管した組成物から厚さ２ｍｍのシートを作製し、２３℃，５５％ＲＨの雰囲気下７日間硬化させた。得られた硬化物の物性をＪＩＳ  Ｋ  ６３０１に準じた方法で物性を評価し、表１に記載した。
【００４３】
［実施例１］
（Ａ）成分として両末端がトリメトキシシリル基で封鎖された粘度５０，０００ｍＰａ・ｓのジメチルポリシロキサン５０質量部に、（Ｂ）成分としてメチルトリメトキシシラン３質量部、（Ｃ）成分としてジオクチル錫ジネオデカノエート０．０５質量部、（Ｄ）成分として粘度６０ｍＰａ・ｓでＳｉ−ＯＨ含有量が０．０６ｍｏｌ／１００ｇである組成式
（ＨＯ）0.05Ｍｅ1.75ＳｉＯ1.1 
で示されるオルガノポリシロキサン４質量部、（Ｅ）成分としてシリカＲ９７２（商品名、日本アエロジル（株）製）１３質量部、（Ｆ）成分としてヘキサメチルジシラザン０．５質量部、及び両末端がトリメチルシリル基で封鎖された粘度１００ｍＰａ・ｓのジメチルポリシロキサン３５質量部、Ｎ−β−（アミノエチル）γ−アミノプロピルトリメトキシシラン０．５質量部を加えて均一になるまで混合して組成物１を調製した。この組成物を容量３３０ｍｌのカートリッジに充填した。この組成物の評価結果を表１に示す。
【００４４】
［実施例２］
実施例１において、（Ｂ）成分としてのメチルトリメトキシシラン３質量部を、メチルトリメトキシシラン１質量部及びジメチルジメトキシシラン２質量部にした以外は、実施例１と同様の手法で組成物２を調製した。この組成物の評価結果を表１に示す。
【００４５】
［実施例３］
実施例１において、（Ｄ）成分としての粘度６０ｍＰａ・ｓでＳｉ−ＯＨ含有量が０．０６ｍｏｌ／１００ｇである組成式（ＨＯ）0.05Ｍｅ1.75ＳｉＯ1.1で示されるオルガノポリシロキサンの代わりに粘度１６ｍＰａ・ｓでＳｉ−ＯＨ含有量が０．０４ｍｏｌ／１００ｇである組成式（ＨＯ）0.03（ＭｅＯ）0.22Ｍｅ1.84ＳｉＯ0.96を４質量部にした以外は、実施例１と同様の手法で組成物３を調製した。この組成物の評価結果を表１に示す。
【００４６】
［比較例１］
実施例１において、（Ｄ）成分としての粘度６０ｍＰａ・ｓでＳｉ−ＯＨ含有量が０．０６ｍｏｌ／１００ｇである組成式（ＨＯ）0.05Ｍｅ1.75ＳｉＯ1.1で示されるオルガノポリシロキサンを添加しない以外は、実施例１と同様の手法で組成物４を調製した。この組成物の評価結果を表１に示す。
【００４７】
［比較例２］
実施例１において、（Ｄ）成分としての粘度６０ｍＰａ・ｓでＳｉ−ＯＨ含有量が０．０６ｍｏｌ／１００ｇである組成式（ＨＯ）0.05Ｍｅ1.75ＳｉＯ1.1で示されるオルガノポリシロキサンを添加する代わりに、Ｓｉ−ＯＨ含有量が０．２２ｍｏｌ／１００ｇである組成式ＨＯ−（ＳｉＭｅ2Ｏ）12−Ｈで示されるシラノール末端ポリジオルガノシロキサン４質量部を添加する以外は、実施例１と同様の手法で組成物５を調製した。この組成物の評価結果を表１に示す。
【００４８】
［比較例３］
比較例２において、Ｓｉ−ＯＨ含有量が０．２２ｍｏｌ／１００ｇである組成式ＨＯ−（ＳｉＭｅ2Ｏ）12−Ｈで示されるシラノール末端ポリジオルガノシロキサン４質量部を添加する代わりに、該化合物を１．１質量部用いる以外は、実施例１と同様の手法で組成物６を調製した。これは該化合物添加量中のＳｉ−ＯＨ含有量を実施例１の（Ｄ）成分と同一としたものである。この組成物の評価結果を表１に示す。
【００４９】
【表１】
2007106944.tif 000012
【００５０】
表１から、実施例１乃至３は、比較例１乃至３に対して、初期、７０℃１４日保存後の両方において、伸び（％）、凝集破壊率（％）共に優れていることが確認された。このことは初期のみならず、長期保管後も高いゴム弾性、高い接着性を有することを示している。
【００５１】
［実施例４］
（Ａ）成分として両末端が水酸基で封鎖された粘度５０，０００ｍＰａ・ｓのジメチルポリシロキサン５０質量部に、（Ｂ）成分としてメチルトリメトキシシラン３質量部、ジブチルアミン／酢酸／メチルトリメトキシシラン＝２／０．５／１０の質量比混合物１．２５質量部を混合し、７０℃で２時間放置した後に室温に戻し、（Ｃ）成分としてジブチル錫ジ（２−エチルヘキソエート）の５０％トルエン溶液０．２質量部、（Ｄ）成分として粘度６０ｍＰａ・ｓでＳｉ−ＯＨ含有量が０．０６ｍｏｌ／１００ｇである組成式
（ＨＯ）0.05Ｍｅ1.75ＳｉＯ1.1 
で示されるオルガノポリシロキサン４質量部、（Ｅ）成分としてシリカＲ９７２（商品名、日本アエロジル（株）製）１３質量部、（Ｆ）成分としてヘキサメチルジシラザン１質量部、及び両末端がトリメチルシリル基で封鎖された粘度１００ｍＰａ・ｓのジメチルポリシロキサン３５質量部、Ｎ−β−（アミノエチル）γ−アミノプロピルトリメトキシシラン０．５質量部を加えて均一になるまで混合して組成物７を調製した。この組成物を容量３３０ｍｌのカートリッジに充填した。この組成物の評価結果を表２に示す。
【００５２】
［比較例４］
実施例４において、（Ｄ）成分としての粘度６０ｍＰａ・ｓでＳｉ−ＯＨ含有量が０．０６ｍｏｌ／１００ｇである組成式（ＨＯ）0.05Ｍｅ1.75ＳｉＯ1.1で示されるオルガノポリシロキサンを添加しない以外は実施例４と同様の手法で組成物８を調製した。この組成物の評価結果を表２に示す。
【００５３】
【表２】
2007106944.tif 000013
【００５４】
表２から、実施例４は、比較例４に対して、初期、７０℃１４日保存後の両方において、伸び（％）、凝集破壊率（％）共に優れていることが確認された。このことは初期のみならず、長期保管後も高いゴム弾性、高い接着性を有することを示している。
【手続補正書】
【提出日】平成18年10月3日(2006.10.3)
【手続補正１】
【補正対象書類名】特許請求の範囲
【補正対象項目名】請求項２
【補正方法】変更
【補正の内容】
【請求項２】
（Ａ）成分が、下記一般式（２）で示されるジオルガノポリシロキサン及び下記一般式（３）で示されるポリシロキサンから選ばれる１種又は２種以上である請求項１記載の室温硬化性オルガノポリシロキサン組成物。
【化２】
2007106944.tif 000019
（式中、Ｒは同一又は異種の非置換又は置換の１価炭化水素基であり、ｋは１００以上の整数である。）
【化３】
2007106944.tif 000020
（式中、Ｒ、ｋは上記の通り。Ｘは酸素原子又は炭素数２〜５のアルキレン基であり、ｍは０又は１の整数である。）
【手続補正２】
【補正対象書類名】明細書
【補正対象項目名】０００７
【補正方法】変更
【補正の内容】
【０００７】
従って、本発明は、下記に示す室温硬化性オルガノポリシロキサン組成物を提供する。
［１］（Ａ）２５℃における粘度が５００ｍＰａ・ｓ以上であって、１分子中に少なくとも２個のＳｉ−ＯＨ基又は少なくとも２個のオルガノオキシ基を有するオルガノポリシロキサン                                                            １００質量部、
（Ｂ）１分子中に少なくとも２個のオルガノオキシ基を有するオルガノシラン又はその部分加水分解物                                                ０．５〜２０質量部、
（Ｃ）有機錫触媒                                          ０．０１〜１０質量部、
（Ｄ）２５℃における粘度が３００ｍＰａ・ｓ以下であって、下記平均組成式（１）で示されるＳｉ−ＯＨ基含有オルガノポリシロキサン                    １〜３０質量部
【化２】
2007106944.tif 000021
（式中、Ｒ及びＲ1は同一又は異種の非置換又は置換の１価炭化水素基であり、ａ、ｂ、ｃは０．０１＜ａ＜０．２、０≦ｂ＜０．４、１．７＜ｃ＜１．９、１．６＜（ａ＋ｂ＋ｃ）＜２．５で示される数である。）
を含有することを特徴とする室温硬化性オルガノポリシロキサン組成物。
［２］（Ａ）成分が、下記一般式（２）で示されるジオルガノポリシロキサン及び下記一般式（３）で示されるポリシロキサンから選ばれる１種又は２種以上である［１］記載の室温硬化性オルガノポリシロキサン組成物。
【化３】
2007106944.tif 000022
（式中、Ｒは同一又は異種の非置換又は置換の１価炭化水素基であり、ｋは１００以上の整数である。）
【化４】
2007106944.tif 000023
（式中、Ｒ、ｋは上記の通り。Ｘは酸素原子又は炭素数２〜５のアルキレン基であり、ｍは０又は１の整数である。）
［３］更に、（Ｅ）充填剤を（Ａ）成分１００質量部に対して１〜５００質量部含むことを特徴とする［１］又は［２］記載の室温硬化性オルガノポリシロキサン組成物。
［４］更に、（Ｆ）成分として、下記一般式（４）で示されるオルガノシラザン
【化５】
2007106944.tif 000024
（式中、Ｒは上記の通り。）
を（Ａ）成分１００質量部に対して０．１〜２質量部含むことを特徴とする［１］〜［３］のいずれかに記載の室温硬化性オルガノポリシロキサン組成物。
［５］シーリング剤、接着剤、コーティング剤又はポッティング剤用である［１］〜［４］のいずれかに記載の室温硬化性オルガノポリシロキサン組成物。
【手続補正３】
【補正対象書類名】明細書
【補正対象項目名】００１１
【補正方法】変更
【補正の内容】
【００１１】
【化７】
2007106944.tif 000025
（式中、Ｒ、ｋは上記の通り。Ｘは酸素原子又は炭素数２〜５のアルキレン基であり、ｍは０又は１の整数である。）